(57)【要約】      （修正有）【課題】硬化度に優れ、寸法精度に優れる三次元造形物を与えることのできる三次元造形用組成物、並びに、三次元造形物及びその製造方法を提供する。【解決手段】カチオン重合性化合物と、熱カチオン重合開始剤と、光カチオン重合開始剤と、を含む、三次元造形用組成物２。更にこの三次元造形用組成物２を用いて支持体９上に層１を形成する層形成工程及び層形成された粒子を結着させて、三次元造形物３を形成する工程を含む三次元造形物１００の製造方法。【選択図】図２
2017127984.tif 000002
【特許請求の範囲】
【請求項１】
カチオン重合性化合物と、熱カチオン重合開始剤と、光カチオン重合開始剤と、を含む、三次元造形用組成物。
【請求項２】
光ラジカル重合開始剤をさらに含む、請求項１に記載の三次元造形用組成物。
【請求項３】
前記カチオン重合性化合物が、オキセタン基含有化合物、エポキシ基含有化合物、及びビニルエーテル基含有化合物からなる群より選ばれる少なくとも１種を含む、請求項１又は２に記載の三次元造形用組成物。
【請求項４】
顔料又は金属粒子の少なくともいずれかをさらに含む、請求項１〜３のいずれか１項に記載の三次元造形用組成物。
【請求項５】
請求項１〜４のいずれか１項に記載の三次元造形用組成物を、粒子を含むベース材料に付着させる付着工程と、
前記三次元造形用組成物を重合させることにより、前記粒子を結着させて、三次元造形物を形成する結着工程と、を有する、
三次元造形物の製造方法。
【請求項６】
前記結着工程において、前記三次元造形用組成物に対し、光照射及び加熱の少なくともいずれか又は両方を行い、前記三次元造形用組成物を重合させる、請求項５に記載の三次元造形物の製造方法。
【請求項７】
請求項１〜４のいずれか１項に記載の三次元造形用組成物の硬化物と、粒子を含むベース材料と、を含む、三次元造形物。
【発明の詳細な説明】
【技術分野】
【０００１】
本発明は、三次元造形用組成物、並びに、三次元造形物及びその製造方法に関する。
【背景技術】
【０００２】
インクジェット記録方法は、比較的単純な装置で、高精細な画像の記録が可能であり、各方面で急速な発展を遂げている。その中で、インクジェット方式を用いた、三次元の三次元造形物の製造方法等について種々の検討がなされている。例えば、特許文献１には、粒体を用いた造形時において粒体の飛散を抑制することが可能な造形用スラリーを提供することを目的として、造形物を粒体で形成するための造形用スラリーであって、水系溶媒と、前記造形物を構成する疎水性の粒体と、前記造形物を構成するとともに前記水系溶媒に溶解される両親媒性固体ポリマーと、前記水系溶媒の発泡を抑制する消泡剤とを含有する造形用スラリーが開示されている。
【先行技術文献】
【特許文献】
【０００３】
【特許文献１】特開２０１１−２４５７１２号公報
【発明の概要】
【発明が解決しようとする課題】
【０００４】
このような三次元造形物では、得られる三次元造形物の寸法精度や、三次元造形物の内部まで十分に重合が進行していることなどが求められる。しかしながら、光による重合のみでは光が到達しない領域において重合の進行が不十分となることが問題である。また、三次元造形物に色を付ける目的などで三次元造形用組成物が顔料を含む場合には、顔料が光を遮蔽する傾向にあるため、重合がより進行しにくいという問題がある。さらに、ラジカル重合性化合物を用いた場合、所謂酸素阻害による重合の進行阻害や、所謂硬化収縮による寸法精度の低下や、ラジカル重合性化合物による臭気、皮膚への刺激性も問題となる。
【０００５】
本発明は、上述の課題の少なくとも一部を解決するためになされたものであり、硬化度に優れ、寸法精度に優れる三次元造形物を与えることのできる三次元造形用組成物、並びに、三次元造形物及びその製造方法を提供することを目的とする。
【課題を解決するための手段】
【０００６】
本発明者らは、上記課題を解決するために鋭意検討した。その結果、カチオン重合性化合物と、熱及び光カチオン重合開始剤とを併用することにより上記課題を解決できることを見出して、本発明を完成させた。
【０００７】
すなわち、本発明はカチオン重合性化合物と、熱カチオン重合開始剤と、光カチオン重合開始剤と、を含む、三次元造形用組成物である。このような三次元造形用組成物は、カチオン重合性化合物と、熱カチオン重合開始剤と、光カチオン重合開始剤とを用いることにより、光が到達しにくい領域の重合を熱で進行させることができ、硬化度及び寸法精度が高い三次元造形物を与えることができる。
【０００８】
また、本発明の三次元造形用組成物は、光ラジカル重合開始剤をさらに含むことが好ましく、カチオン重合性化合物が、オキセタン基含有化合物、エポキシ基含有化合物、及びビニルエーテル基含有化合物からなる群より選ばれる少なくとも１種を含むことが好ましく、顔料又は金属粒子の少なくともいずれかをさらに含むことが好ましい。さらに、本発明の三次元造形物の製造方法は、上記三次元造形用組成物を、粒子を含むベース材料に付着させる付着工程と、前記三次元造形用組成物を重合させることにより、前記粒子を結着させて、三次元造形物を形成する結着工程と、を有することが好ましく、前記結着工程において、前記三次元造形用組成物に対し、光照射及び加熱の少なくともいずれか又は両方を行い、前記三次元造形用組成物を重合させることが好ましい。また、本発明の三次元造形物は、上記三次元造形用組成物の硬化物と、粒子を含むベース材料と、を含むことが好ましい。
【図面の簡単な説明】
【０００９】
【図１】本実施形態の三次元造形物の製造方法の各工程を示す第１模式図である。
【図２】本実施形態の三次元造形物の製造方法の各工程を示す第２模式図である。
【図３】本実施形態の三次元造形物の製造方法のフロー図である。
【図４】三次元造形物の製造方法における光の到達を示す概略図である。
【発明を実施するための形態】
【００１０】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１１】
〔三次元造形用組成物〕
本実施形態の三次元造形用組成物は、カチオン重合性化合物と、熱カチオン重合開始剤と、光カチオン重合開始剤と、を含む。
【００１２】
三次元造形物を形成する方法の一つとして、粒子を含むベース材料に対し、三次元造形用組成物を付着させ、付着した三次元造形用組成物を硬化させ、硬化していない箇所を除去することで任意の形状を有する三次元造形物を製造する方法がある。この方法においては、ベース材料及び三次元造形用組成物の組成が、得られる三次元造形物の物性に影響を与える。例えば、ラジカル重合性化合物を用いて硬化させた場合には、所謂酸素阻害による重合の進行阻害や、所謂硬化収縮による寸法精度の低下が問題となる。また、使用者の立場からは、ラジカル重合性化合物による臭気、皮膚への刺激性も問題となる。さらに、光重合性開始剤を用いて硬化させた場合には、光による重合のみでは光が到達しない領域において重合の進行が不十分となることが問題であり（図４参照）、ブリスターなどの発生原因となる。また、光が届く範囲の厚みで層を形成して三次元造形物を得ようとすると、スループットが低下するという問題がある。また、三次元造形物に対しさらに色などを付与する点から、顔料を用いる場合には、光がより到達しにくく、重合がより進行しにくくなる。さらに、光を用いずに、熱硬化だけで三次元造形物を作製しようとすると、寸法安定性が悪化するという問題がある。これは、光硬化の簡便性と比較して、熱硬化においては、昇温降温操作が必要となるために、その操作の時間分三次元造形用組成物を付着させた以外のベース材料領域にまで浸透すること等に由来する。
【００１３】
これに対し、本実施形態の三次元造形用組成物は、カチオン重合性化合物と、熱カチオン重合開始剤と、光カチオン重合開始剤とを用いることにより、光が到達しにくい領域の重合を熱で進行させることができ、硬化度及び寸法精度が高い三次元造形物を与えることができる。以下、各成分について説明する。
【００１４】
〔カチオン重合性化合物〕
カチオン重合性化合物としては、カチオン重合性官能基を有する化合物であれば特に限定されない。このなかでも、オキセタン基含有化合物、エポキシ基含有化合物、及びビニルエーテル基含有化合物からなる群より選ばれる少なくとも１種が好ましい。このようなカチオン重合性化合物を用いることにより、寸法精度がより向上する傾向にある。なお、カチオン重合性化合物は、１種単独で用いても、２種以上を併用してもよい。
【００１５】
オキセタン基含有化合物としては、特に限定されないが、例えば、３−ヒドロキシメチル−３−メチルオキセタン、３−ヒドロキシメチル−３−エチルオキセタン、３−ヒドロキシメチル−３−プロピルオキセタン、３−ヒドロキシメチル−３−ノルマルブチルオキセタン、３−ヒドロキシメチル−３−フェニルオキセタン、３−ヒドロキシメチル−３−ベンジルオキセタン、３−ヒドロキシエチル−３−メチルオキセタン、３−ヒドロキシエチル−３−エチルオキセタン、３−ヒドロキシエチル−３−プロピルオキセタン、３−ヒドロキシエチル−３−フェニルオキセタン、３−ヒドロキシプロピル−３−メチルオキセタン、３−ヒドロキシプロピル−３−エチルオキセタン、３−ヒドロキシプロピル−３−プロピルオキセタン、３−ヒドロキシプロピル−３−フェニルオキセタン、３−ヒドロキシブチル−３−メチルオキセタン等が挙げられる。なお、オキセタン基含有化合物は、１種単独で用いても、２種以上を併用してもよい。
【００１６】
オキセタン基含有化合物の含有量は、三次元造形用組成物の総量に対して、好ましくは６〜１８質量％であり、より好ましくは８〜１６質量％であり、さらに好ましくは１０〜１４質量％である。
【００１７】
エポキシ基含有化合物としては、特に限定されないが、例えば、少なくとも１個の芳香族核を有する多価フェノールあるいはそのアルキレンオキサイド付加体とエピクロルヒドリンとの反応によって製造されるジまたはポリグリシジルエーテルであり、例えばビスフェノールＡあるいはそのアルキレンオキサイド付加体のジまたはポリグリシジルエーテル、水素添加ビスフェノールＡあるいはそのアルキレンオキサイド付加体のジまたはポリグリシジルエーテル、ならびにノボラック型エポキシ樹脂等の芳香族エポキシド；少なくとも１個のシクロへキセンまたはシクロペンテン環等のシクロアルカン環を有する化合物を、過酸化水素、過酸等の適当な酸化剤でエポキシ化することによって得られる、シクロヘキセンオキサイドまたはシクロペンテンオキサイド含有化合物等の脂環式エポキシド；及び脂肪族多価アルコールあるいはそのアルキレンオキサイド付加体のジまたはポリグリシジルエーテル等があり、その代表例としては、エチレングリコールのジグリシジルエーテル、プロピレングリコールのジグリシジルエーテルまたは１，６−ヘキサンジオールのジグリシジルエーテル等のアルキレングリコールのジグリシジルエーテル、グリセリンあるいはそのアルキレンオキサイド付加体のジまたはトリグリシジルエーテル等の多価アルコールのポリグリシジルエーテル、ポリエチレングリコールあるいはそのアルキレンオキサイド付加体のジグリシジルエーテル、ポリプロピレングリコールあるいはそのアルキレンオキサイド付加体のジグリシジルエーテル等のポリアルキレングリコールのジグリシジルエーテル等の脂肪族エポキシドが挙げられる。ここでアルキレンオキサイドとしては、エチレンオキサイドおよびプロピレンオキサイド等が挙げられる。なお、エポキシ基含有化合物は、１種単独で用いても、２種以上を併用してもよい。
【００１８】
エポキシ基含有化合物の含有量は、三次元造形用組成物の総量に対して、好ましくは１．５〜１０質量％であり、より好ましくは３．５〜８質量％であり、さらに好ましくは５〜６．５質量％である。
【００１９】
ビニルエーテル基含有化合物としては、特に限定されないが、例えば、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物；エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−プロピレンカーボネート、ドデシルビニルエーテル、ジエチレングリコールモノビニルエーテル、オクタデシルビニルエーテル等のモノビニルエーテル化合物；ビニルエーテル基含有（メタ）アクリレートが挙げられる。なお、ビニルエーテル基含有化合物は、１種単独で用いても、２種以上を併用してもよい。
【００２０】
ビニルエーテル基含有化合物の含有量は、三次元造形用組成物の総量に対して、好ましくは４５〜７０質量％であり、より好ましくは５０〜６５質量％であり、さらに好ましくは５２〜６２質量％である。
【００２１】
カチオン重合性化合物の総含有量は、三次元造形用組成物の総量に対して、好ましくは６０〜９０質量％であり、より好ましくは６５〜８５質量％であり、さらに好ましくは７０〜８０質量％である。
【００２２】
〔その他の重合性化合物〕
本実施形態の三次元造形用組成物は、カチオン重合性化合物の他、アニオン重合性化合物、ラジカル重合性化合物等のその他の重合性化合物を含んでもよい。このなかでも、ラジカル重合性化合物を含むことが好ましい。
【００２３】
ラジカル重合性化合物としては、特に限定されないが、例えば、フェノキシエチルアクリレート等の芳香族基含有（メタ）アクリル酸エステルが挙げられる。
【００２４】
ラジカル重合性化合物の含有量は、三次元造形用組成物の総量に対して、好ましくは１〜１５質量％であり、より好ましくは１．５〜１２質量％であり、さらに好ましくは３〜１０質量％である。ラジカル重合性化合物の含有量が１５質量％以下であることにより、寸法精度がより向上する傾向にある。
【００２５】
〔熱カチオン重合開始剤〕
熱カチオン重合開始剤としては、熱により酸を発生するものであれば特に限定されないが、例えば、アリールジアゾニウム塩、アリールヨードニウム塩、アリールスルホニウム塩、アレン−イオン錯体、第４級アンモニウム塩、アルミニウムキレート、三フッ化ホウ素アミン錯体が挙げられる。このなかでも、ＣＸＣ−１６１６（ＫＩＮＧ  ＩＮＤＵＳＴＲＹ社製商品名）が好ましい。このような熱カチオン重合開始剤を用いることにより、寸法精度及び硬化度がより向上する傾向にある。なお、熱カチオン重合開始剤は、１種単独で用いても、２種以上を併用してもよい。
【００２６】
熱カチオン重合開始剤の含有量は、三次元造形用組成物の総量に対して、好ましくは０．５〜６質量％であり、より好ましくは１〜５質量％であり、さらに好ましくは２〜４質量％である。熱カチオン重合開始剤の含有量が上記範囲内であることにより、硬化度及び寸法精度がより向上する傾向にある。
【００２７】
〔光カチオン重合開始剤〕
光カチオン重合開始剤としては、光により酸を発生するものであれば特に限定されないが、例えば、ジアゾニウム、アンモニウム、ヨードニウム、スルホニウム、ホスホニウムなどの芳香族オニウム化合物のＢ（Ｃ6Ｆ5）4-、ＰＦ6-、ＡｓＦ6-、ＳｂＦ6-、ＣＦ3ＳＯ3-塩；スルホン酸を発生するスルホン化物；ハロゲン化水素を光発生するハロゲン化物；鉄アレン錯体などが挙げられる。このなかでも、Ｉｒｇａｃｕｒｅ  ２５０（ＢＡＳＦ社製商品名）が好ましい。このような光カチオン重合開始剤を用いることにより、寸法精度及び硬化度がより向上する傾向にある。なお、光カチオン重合開始剤は、１種単独で用いても、２種以上を併用してもよい。
【００２８】
光カチオン重合開始剤の含有量は、三次元造形用組成物の総量に対して、好ましくは０．５〜５質量％であり、より好ましくは１〜４質量％であり、さらに好ましくは２〜３質量％である。光カチオン重合開始剤の含有量が上記範囲内であることにより、硬化度及び寸法精度がより向上する傾向にある。
【００２９】
〔光ラジカル重合開始剤〕
本実施形態の三次元造形用組成物は、光ラジカル重合開始剤をさらに含んでもよい。光ラジカル重合開始剤としては、特に限定されないが、例えば、ビス（２，４，６−トリメチルベンゾイル）−フェニルホスフィンオキサイド、２，４，６−トリメチルベンゾイル−ジフェニル−ホスフィンオキサイド、及びビス−（２，６−ジメトキシベンゾイル）−２，４，４−トリメチルペンチルホスフィンオキサイドのようなアシルホスフィンオキサイド化合物；チオキサントン、ジエチルチオキサントン、イソプロピルチオキサントン、及びクロロチオキサントンのようなチオキサントン化合物が挙げられる。光ラジカル重合開始剤は、１種単独で用いても、２種以上を併用してもよい。特に、硬化度の観点からアシルホスフィンオキサイド化合物及びチオキサントン化合物を併用することが好ましい。
【００３０】
光ラジカル重合開始剤の含有量は、三次元造形用組成物の総量に対して、好ましくは１〜６質量％であり、より好ましくは２〜５質量％であり、さらに好ましくは３〜４質量％である。光ラジカル重合開始剤の含有量が１質量％以上であることにより、硬化度がより向上する傾向にある。
【００３１】
〔増感剤〕
本実施形態の三次元造形用組成物は、増感剤（蛍光増白剤）を含んでもよい。増感剤は、紫外〜短波可視である３００〜４５０ｎｍ付近の波長を有する光を吸収可能であり、且つ４００〜５００ｎｍ付近の波長を有する蛍光を発光可能な無色ないし弱く着色した化合物である。蛍光増白剤は、蛍光性白化剤（Ｆｌｕｏｒｅｓｃｅｎｔ Ｗｈｉｔｅｎｉｎｇ Ａｇｅｎｔ）としても知られている。蛍光増白剤の物理的原理及び化学性の記述は、Ｕｌｌｍａｎｎ’ｓ Ｅｎｃｙｃｌｏｐｅｄｉａ ｏｆ Ｉｎｄｕｓｔｒｉａｌ Ｃｈｅｍｉｓｔｒｙ，Ｓｉｘｔｈ Ｅｄｉｔｉｏｎ，Ｅｌｅｃｔｒｏｎｉｃ Ｒｅｌｅａｓｅ，Ｗｉｌｅｙ-ＶＣＨ １９９８に示されている。本実施形態の三次元造形用組成物が増感剤を含むことにより、硬化度を一層優れたものとできる。
【００３２】
増感剤として、以下に限定されないが、例えば、１，４−ビス−（２−ベンゾオキサゾイル）ナフタレン等のナフタレンベンゾオキサゾイル誘導体、２，５−チオフェンジイルビス（５−ｔｅｒｔ−ブチル−１，３−ベンゾキサゾール）等のチオフェンベンゾオキサゾイル誘導体、スチルベンベンゾオキサゾイル誘導体、クマリン誘導体、スチレンビフェニル誘導体、ピラゾロン誘導体、スチルベン誘導体、ベンゼン及びビフェニルのスチリル誘導体、ビス（ベンザゾールー２−イル）誘導体、カルボスチリル、ナフタルイミド、ジベンゾチオフェン−５，５’−ジオキシドの誘導体、ピレン誘導体、及びピリドトリアゾールが挙げられる。このなかでも、Ｈｏｓｔａｌｕｘ  ＫＣＢ（Ｃｌａｒｉａｎｔ  ＧｍｂＨ社製）が好ましい。このような増感剤を用いることにより、寸法精度及び硬化度がより向上する傾向にある。増感剤は、１種単独で用いてもよく、２種以上を組み合わせて用いてもよい。
【００３３】
増感剤の含有量は、三次元造形用組成物の総量に対して、好ましくは０．５〜２質量％である。
【００３４】
〔顔料又は金属粒子〕
本実施形態の三次元造形用組成物は、顔料又は金属粒子の少なくともいずれかをさらに含んでもよい。顔料又は金属粒子は、光の透過を妨げやすいため、本発明が特に有効である。
【００３５】
無機顔料としては、特に限定されないが、例えば、ファーネスブラック、ランプブラック、アセチレンブラック、チャネルブラック等のカーボンブラック（Ｃ．Ｉ．ピグメントブラック７）類、酸化鉄、酸化チタンが挙げられる。
【００３６】
有機顔料としては、特に限定されないが、例えば、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、及びアゾ系顔料等が挙げられる。
【００３７】
上記顔料のなかでも、黒色顔料及び黄色顔料は、光の透過を妨げやすいため、本発明が特に有効である。顔料は、１種単独で用いても２種以上を併用してもよい。
【００３８】
金属粒子としては、特に限定されないが、例えば、アルミニウム、銀、金、白金、ニッケル、クロム、錫、亜鉛、インジウム、チタン、銅などの単体又は合金からなる粒子が挙げられる。
【００３９】
顔料又は金属粒子の含有量は、三次元造形用組成物の総量に対して、好ましくは１〜２０質量％である。
【００４０】
〔重合禁止剤〕
本実施形態の三次元造形用組成物は、重合禁止剤をさらに含んでもよい。重合禁止剤としては、特に限定されないが、例えば、ヒドロキノン、ヒドロキノンモノメチルエーテル（ＭＥＨＱ）、１−ｏ−２，３，５−トリメチルヒドロキノン、２−ｔｅｒｔ−ブチルヒドロキノンに代表されるヒドロキノン類；カテコール、４−メチルカテコール、４−ｔｅｒｔ−ブチルカテコールに代表されるカテコール類；フェノール、ブチルヒドロキシトルエン、ブチルヒドロキシアニソール、ｐ−メトキシフェノール、クレゾール、ピロガロール、３，５−ジ−ｔ−ブチル−４−ヒドロキシトルエン、２，２’−メチレンビス（４−メチル−６−ｔ−ブチルフェノール）、２，２’−メチレンビス（４−エチル−６−ブチルフェノール）、及び４，４’−チオビス（３−メチル−６−ｔ−ブチルフェノール）に代表されるフェノール類；４−ヒドロキシ−２，２，６，６−テトラメチルピペリジニル−１−オキシルに代表される２，２，６，６−テトラメチルピペリジン−Ｎ−オキシル骨格を有する化合物、２，２，６，６−テトラメチルピペリジン骨格を有する化合物、２，２，６，６−テトラメチルピペリジン−Ｎ−アルキル骨格を有する化合物、及び２，２，６，６−テトラメチルピペリジン−Ｎ−アシル骨格を有する化合物に代表されるヒンダードアミン類が挙げられる。なお、重合禁止剤は、１種単独で用いてもよく、２種以上を組み合わせて用いてもよい。
【００４１】
重合禁止剤の含有量は、三次元造形用組成物の総量に対して、好ましくは０．１０〜０．５０質量％であり、より好ましくは０．２０〜０．３０質量％である。
【００４２】
〔界面活性剤〕
本実施形態の三次元造形用組成物は、界面活性剤をさらに含んでもよい。界面活性剤としては、特に限定されないが、例えば、アセチレングリコール系界面活性剤、フッ素系界面活性剤、及びシリコーン系界面活性剤が挙げられる。
【００４３】
シリコーン系界面活性剤としては、特に限定されないが、例えば、界面活性剤の市販品としては、特に限定されないが、例えば、ＢＹＫ−３５００、ＵＶ３５７０、ＢＹＫ３５０（ビックケミー・ジャパン社製商品名）が挙げられる。
【００４４】
界面活性剤の含有量は、三次元造形用組成物の総量に対して、好ましくは０．０５〜０．５質量％であり、より好ましくは０．１〜０．３質量％である。界面活性剤の含有量が上記範囲内であることにより、三次元造形用組成物の粒子を含むベース材料に対する濡れ性がより向上し、結果として、粒子の結着性がより向上する傾向にある。
【００４５】
〔三次元造形物の製造方法〕
本実施形態の三次元造形物の製造方法は、上記三次元造形用組成物を、粒子を含むベース材料に付着させる付着工程と、前記三次元造形用組成物を重合させることにより、前記粒子を結着させて、三次元造形物を形成する結着工程と、を有する。
【００４６】
以下、各工程について説明をする。図１及び図２は、本実施形態の三次元造形物の製造方法の各工程を示す模式図である。また、図３は、本実施形態の三次元造形物の製造方法のフロー図である。
【００４７】
〔層形成工程〕
本実施形態の三次元造形物の製造方法は、付着工程前に、ベース材料を含む層１を形成する層形成工程を有してもよい（１ａ、１ｄ）。層形成方法としては、特に限定されないが、例えば、スキージー法、スクリーン印刷法、ドクターブレード法、スピンコート法等が挙げられる。また、層１の形成は、支持体９上で行っても、すでに部分的に形成された三次元造形物上で行ってもよい。
【００４８】
形成される層１の厚さは、好ましくは１０μｍ以上１００μｍ以下であり、より好ましくは３０μｍ以上７５μｍ以下である。これにより、三次元造形物１００の生産性を十分に優れたものとしつつ、製造される三次元造形物１００における不本意な凹凸の発生等をより効果的に防止し、三次元造形物１００の寸法精度を特に優れたものとすることができる。
【００４９】
〔乾燥工程〕
本実施形態の三次元造形物の製造方法は、層形成工程により得られた層１を加熱乾燥する乾燥工程を有してもよい（１ａ、１ｄ）。ベース材料がバインダー樹脂を含む場合には、乾燥工程により、粒子同士を結合（仮固定）し、粒子の不本意な飛散等を効果的に防止することができる。また、ベース材料が溶剤を含む場合には、乾燥工程により、ベース材料に含まれる溶剤の少なくとも一部を除去することができる。溶剤を除去することにより、溶剤を除去しないで、付着工程及び結着工程を行う場合と比較して、未硬化物質が少ない為硬化後の塗膜の強度が向上する傾向にあったり、粒子の空隙への三次元造形用組成物の浸透がより向上する傾向にある。
【００５０】
乾燥工程における加熱温度は、好ましくは３０℃以上１４０℃以下であり、さらに好ましくは４０℃以上１２０℃以下である。
【００５１】
〔付着工程〕
付着工程は、三次元造形用組成物２を、粒子を含むベース材料（層１）に付着させる工程である（１ｂ、１ｅ）。付着方法としては、特に限定されないが、例えば、三次元造形用組成物をインクジェット方式により吐出して、粒子を含むベース材料に付着させる方法；三次元造形用組成物をスプレーなどで噴射して粒子を含むベース材料に付着させる方法が挙げられる。このなかでも、得られる三次元造形物の精度の観点から、インクジェット方式を用いることが好ましい。インクジェット方式としては、ピエゾ方式や、三次元造形用組成物を加熱して発生した泡（バブル）により三次元造形用組成物を吐出させる方式等を用いることができる。インクジェット方式を用いることにより、より精度の高い三次元造形物を得ることができる。なお、三次元造形用組成物が付着したベース材料が後に、三次元造形物となる。
【００５２】
〔ベース材料〕
ベース材料は、粒子を含み、必要に応じて、バインダー樹脂、溶剤などその他成分を含むことができる。なお、本実施形態において、ベース材料は、パウダー状であっても、溶剤を含むペースト状であってもよい。特に、ペースト状型ベース材料であることにより、粒子が飛散しにくく、装置の信頼性がより向上する傾向にある。
【００５３】
（粒子）
粒子は、無機粒子と、有機粒子に大別できる。以下、それぞれについて例示する。
【００５４】
無機粒子としては、特に限定されないが、例えば、シリカ、アルミナ、酸化チタン、酸化亜鉛、酸化ジルコン、酸化錫、酸化マグネシウム、チタン酸カリウム等の金属酸化物；水酸化マグネシウム、水酸化アルミニウム、水酸化カルシウム等の金属水酸化物；窒化珪素、窒化チタン、窒化アルミ等の金属窒化物；炭化珪素、炭化チタン等の金属炭化物；硫化亜鉛等の金属硫化物；炭酸カルシウム、炭酸マグネシウム等の金属の炭酸塩；硫酸カルシウム、硫酸マグネシウム等の金属の硫酸塩；ケイ酸カルシウム、ケイ酸マグネシウム等の金属のケイ酸塩；リン酸カルシウム等の金属のリン酸塩；ホウ酸アルミニウム、ホウ酸マグネシウム等の金属のホウ酸塩や、これらの複合化物が挙げられる。
【００５５】
また、有機粒子としては、特に限定されないが、例えば、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロールス；ゼラチン；デンプン；キチン；キトサンが挙げられる。
【００５６】
このなかでも、無機粒子が好ましく、金属酸化物粒子がより好ましく、シリカ、アルミナ、チタニア、ジルコニアがさらに好ましく、シリカが特に好ましい。このような比較的硬度の高い粒子と、本実施形態の三次元造形用組成物とを組み合わせて用いることにより、造形物の強度を粒子で底上げできる為、三次元造形用組成物のみで立体造形するのに比べ、三次元造形物の引張強度及び引張伸度が共により向上する傾向にある。なお、粒子は、１種単独で用いても、２種以上を併用してもよい。
【００５７】
粒子の含有量は、ベース材料の総量に対して、好ましくは４０〜６５質量％であり、より好ましくは４５〜６０質量％であり、さらに好ましくは５０〜５５質量％である。
【００５８】
（バインダー樹脂）
バインダー樹脂を含むことにより、粒子同士を結合（仮固定）し、粒子の不本意な飛散等を効果的に防止することができる。これにより、作業者の安全や、製造される三次元造形物１００の寸法精度の向上を図ることができる。バインダー樹脂としては、特に限定されないが、例えば、ポリ（メタ）アクリル酸、ポリビニルアルコール、ナフタレンスルホン酸塩のホリマリン縮合物、スチレン・無水マレイン酸共重合物、オレフィン・無水マレイン酸共重合物、カルボキシメチルセルロース、ポリスチレンスルホン酸塩、アクリルアミド・アクリル酸共重合物、アルギン酸、ポリアルキレンポリアミン、ポリアクリルアミド、ポリエチレンイミン、アミノアルキル(メタ)アクリレート共重合物、ポリマーでんぷん、サトキンサンが挙げられる。このなかでも、相溶性の観点から、ポリ（メタ）アクリル酸が好ましい。バインダー樹脂は、１種単独で用いても、２種以上を併用してもよい。
【００５９】
バインダー樹脂の含有量は、ベース材料の総量に対して、好ましくは１．０〜１０質量％であり、より好ましくは１．５〜７．５質量％であり、さらに好ましくは２．５〜５．０質量％である。
【００６０】
（溶剤）
溶剤としては、特に限定されないが、例えば、水及び有機溶剤が挙げられる。有機溶剤としては、特に限定されないが、例えば、メタノール、エタノール、イソプロパノール等のアルコール性溶剤；メチルエチルケトン、アセトン等のケトン系溶剤；エチレングリコールモノエチルエーテル、エチレングリコールモノブチルエーテル等のグリコールエーテル系溶剤；プロピレングリコール１−モノメチルエーテル２−アセタート、プロピレングリコール１−モノエチルエーテル２−アセタート等のグリコールエーテルアセテート系溶剤；ポリエチレングリコール、ポリプロピレングリコールが挙げられる。このなかでも、水が好ましい。溶剤は、１種単独で用いても、２種以上を併用してもよい。
【００６１】
ベース材料中における溶剤の含有率は、５質量％以上８０質量％以下であるのが好ましく、２０質量％以上８０質量％以下であるのがより好ましい。これにより、前述したような溶剤を含むことによる効果がより顕著に発揮されるとともに、三次元造形物１００の製造過程において溶剤を短時間で容易に除去することができるため、三次元造形物１００の生産性向上の観点から有利である。
【００６２】
（その他の成分）
また、ベース材料は、前述した以外の成分を含むものであってもよい。このような成分としては、例えば、重合開始剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【００６３】
〔結着工程〕
結着工程は、三次元造形用組成物により粒子を結着させて、三次元造形物３を形成する工程である（１ｃ、１ｆ）。三次元造形用組成物は粒子の間隙を埋めるように存在し、三次元造形用組成物中の重合性化合物を重合させることにより、粒子を結着させることができる。また、三次元造形用組成物は、隣接する層の結合にも寄与する。具体的には、既に形成された層（三次元造形物）の一部と結着前の粒子との間隙を埋めるように存在し、三次元造形用組成物中の重合性化合物を重合させることにより、粒子を結着させることができる。
【００６４】
結着方法としては、特に限定されないが、例えば、三次元造形用組成物が付着した粒子に対し、光照射及び加熱の少なくともいずれかを行う方法又は両方を行う方法が挙げられる。例えば、三次元造形用組成物が付着した粒子に対し光を照射することにより、又は、三次元造形用組成物が付着した粒子を加熱することによって、三次元造形用組成物に含まれる重合性化合物の重合反応が開始し、粒子が結着する。なお、光源（放射線源）としては、水銀ランプやガス・固体レーザー、紫外線発光ダイオード（ＵＶ−ＬＥＤ）、及び紫外線レーザーダイオード（ＵＶ−ＬＤ）が挙げられる。
【００６５】
本実施形態においては、光照射及び加熱の両方を行うことが好ましい。これにより、硬化度が向上する。
【００６６】
（積層）
結着工程後、得られた三次元造形物上に、再度層を形成し、層形成工程、乾燥工程、付着工程、及び結着工程を繰り返すことにより、任意の形状の三次元造形物３を形成することができる（１ｇ）。これにより、前記各層１のうち、三次元造形用組成物２が付与された部位の粒子が結合した状態となり、このような状態の層１が複数積層された積層体としての三次元造形物１００が得られる（１ｈ）。
【００６７】
〔除去工程〕
本実施形態の三次元造形物の製造方法は、三次元造形用組成物により結着されていない粒子を除去する除去工程を有していてもよい（１ｈ）。粒子の除去方法としては、特に限定されないが、例えば、刷毛等で未結合粒子を払い除ける方法、未結合粒子を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法等が挙げられる。
【００６８】
〔ポストキュア（後熱処理工程）〕
上記除去工程後、さらに三次元造形物を熱処理し、硬化度を向上させることができる。
【００６９】
本実施形態の三次元造形物は、上記三次元造形用組成物の硬化物と、粒子を含むベース材料と、を含み、硬化度及び寸法精度に優れたものとなる。
【実施例】
【００７０】
以下、本発明を実施例及び比較例を用いてより具体的に説明する。本発明は、以下の実施例によって何ら限定されるものではない。
【００７１】
［三次元造形用組成物の材料］
〔顔料／フィラー〕
ブラック顔料
ステンレス鋼ナノフィラー
〔重合性化合物〕
フェノキシエチルアクリレート
アクリル酸２−（２−ビニロキシエトキシ）エチル
２−エチルヘキシルオキセタン
３，４−エポキシシクロヘキサンカルボン酸メチルエステル
〔重合開始剤〕
Ｉｒｇａｃｕｒｅ  ８１９（ＢＡＳＦ社製商品名、アシルホスフィンオキサイド系光ラジカル重合開始剤）
Ｉｒｇａｃｕｒｅ  ２５０（ＢＡＳＦ社製商品名、光カチオン重合開始剤）
ＣＸＣ−１６１６（ＫＩＮＧ  ＩＮＤＵＳＴＲＹ社製商品名、熱カチオン重合開始剤）
〔増感剤〕
Ｓｐｅｅｄｃｕｒｅ  ＤＥＴＸ（Ｌａｍｂｓｏｎ社製商品名、チオキサントン系化合物）
Ｈｏｓｔａｌｕｘ  ＫＣＢ（Ｃｌａｒｉａｎｔ  ＧｍｂＨ社製商品名）
〔重合禁止剤〕
ＭＥＨＱ（ｐ− メトキシフェノール、東京化成工業社製）
〔界面活性剤〕
ＢＹＫ−３５００（ビックケミー・ジャパン社製商品名）
〔分散剤〕
ＤＩＳＰＥＲＢＹＫ−１８０（ビックケミー・ジャパン社製商品名）
【００７２】
［三次元造形用組成物の調製］
各材料を下記の表１に示す組成で混合し、十分に撹拌し、各三次元造形用組成物を得た。なお、下記の表１中、数値の単位は質量％であり、合計は１００．０質量％である。
【００７３】
［ベース材料の材料］
実施例及び比較例において使用したベース材料の主な材料は、以下の通りである。
〔粒子〕
シリカ粒子（電気化学工業社製、製品名ＦＢ５Ｄ）
〔バインダー樹脂〕
ポリビニルアルコール（日本合成化学社製、製品名ＧＨ２３）
【００７４】
［ベース材料の調整］
各材料を下記の表１に示す組成で混合し、十分に撹拌し、各ベース材料を得た。なお、下記の表１中、数値の単位は質量％であり、合計は１００．０質量％である。
【００７５】
【表１】
2017127984.tif 000003
【００７６】
〔三次元造形物の製造方法〕
上記のようにして得られたベース材料及び三次元造形用組成物を用いて、厚さ：４ｍｍ×幅：１０ｍｍ×長さ：８０ｍｍの立方体形状である三次元造形物を、以下のようにして製造した。まず、造形ステージ上にスキージ方式でペースト材を塗布し、ドライヤーで乾燥することでベース材を５０μｍの膜厚で製膜した（層形成工程）。なお、膜厚はステージ台とスキージの高さで制御することができる。次いで、上記のようにして得られた三次元造形用組成物を、積層装置（セイコーエプソンにて内製）に充填し、結着させたい部分にピエゾ式インクジェット方式により吐出して、各組成のベース材料に付着させた（付着工程）。その後は、表１に示す硬化方法のパターンで三次元造形物を製造した。硬化方法の各パターンを以下に示す。
【００７７】
パターン１：三次元造形用組成物が付着したベース材料に対して、ＵＶランプを照射して硬化させ、ステージを５０μｍ下降した（結着工程１）。層形成工程、付着工程、結着工程１を繰り返し、すべての積層が終わったら、三次元造形物を装置から取り出し、オーブンでポストキュア（熱処理）した。
【００７８】
パターン２：三次元造形用組成物が付着したベース材料に対して、ＵＶランプを照射して硬化させ、ステージを５０μｍ下降した（結着工程１）。層形成工程、付着工程、結着工程１を繰り返し、すべての積層が終わったら、三次元造形物を装置から取り出した。
【００７９】
パターン３：三次元造形用組成物が付着したベース材料に対して、ハロゲンヒーターを照射して硬化させ、ステージを５０μｍ下降した（結着工程２）。層形成工程、付着工程、結着工程２を繰り返し、すべての積層が終わったら、三次元造形物を装置から取り出し、オーブンでポストキュア（熱処理）した。
【００８０】
〔硬化度〕
硬化度は、ブリスターの発生の程度により評価した。Ａは、ブリスターの発生が認められないことを示し、Ｂ〜Ｅまでは、段階的にブリスターの発生が多く認められることを示し、Ｅでは、三次元造形物の全面において、ブリスターの発生が認められることを示す。
【００８１】
〔寸法精度〕
前記各実施例および各比較例の三次元造形物について、厚さ、幅、長さを測定し、設計値からのずれ量を求め、以下の基準に従い評価した。
【００８２】
Ａ：厚さ、幅、長さのうち、設計値からのずれ量が最も大きいものについての設計値からのずれ量が１．０％未満である。
Ｂ：厚さ、幅、長さのうち、設計値からのずれ量が最も大きいものについての設計値からのずれ量が１．０％以上２．０％未満である。
Ｃ：厚さ、幅、長さのうち、設計値からのずれ量が最も大きいものについての設計値からのずれ量が２．０％以上４．０％未満である。
Ｄ：厚さ、幅、長さのうち、設計値からのずれ量が最も大きいものについての設計値からのずれ量が４．０％以上７．０％未満である。
Ｅ：厚さ、幅、長さのうち、設計値からのずれ量が最も大きいものについての設計値からのずれ量が７．０％以上である。
【符号の説明】
【００８３】
１…ベース材料、１…層、２…三次元造形用組成物、３…三次元造形物、１００…三次元造形物、９…支持体（ステージ）
【図１】
2017127984.tif 000004
【図２】
2017127984.tif 000005
【図３】
2017127984.tif 000006
【図４】
2017127984.tif 000007